Brevet FR3075663A1 (20190628)

REVENDICATIONS1. Procédé de préparation d'un catalyseur d'hydrotraitement et/ou d'hydrocraquage comprenant au moins une phase active à base d'un métal du groupe VIB et d'un métal du groupe VIII, et un support poreux comprenant au moins un oxyde réfractaire, lequel procédé comprend au moins les étapes suivantes : a) une étape au cours de laquelle on forme des particules d'au moins un précurseur catalytique comprenant au moins un métal du groupe VIII au moins partiellement sous forme métallique sur le support poreux ; b) une étape de mise en contact du précurseur de catalyseur obtenu à l'étape a) avec une solution aqueuse et/ou organique comprenant au moins un précurseur catalytique comprenant au moins un métal du groupe VIB; c) optionnellement, une étape de maturation du précurseur de catalyseur obtenu à l'étape b) pendant 30 minutes à 24 heures ; d) une étape de séchage du précurseur de catalyseur obtenu à l'étape b) ou c) à une température inférieure à 250°C, sans calcination utérieure, pour obtenir un catalyseur séché.\n<CLM>\1\tProcédé selon la revendication 1, dans lequel l'étape a) comprend au moins les sous-étapes suivantes : i) une étape de mise en contact d'au moins un précurseur catalytique comprenant au moins un métal du groupe VIII avec le support poreux, ladite mise en contact étant réalisée par imprégnation, à sec ou en excès, ou par dépôt chimique en phase vapeur ; ii) optionnellement, une étape de maturation pendant 30 minutes à 24 heures si l'étape i) est une étape d'imprégnation ; iii) optionnellement, une étape de séchage à une température inférieure à 250°C si l'étape i) est une imprégnation, de préférence inférieure à 180°C ; iv)optionnellement, une étape de réduction du précurseur de catalyseur comprenant au moins un métal du groupe VIII obtenu à l'étape i) ou iii) si au moins un métal du groupe VIII n'est pas sous forme métallique. 33\n<CLM>\1\tProcédé selon la revendication 2, dans lequel l'étape i) de mise en contact est réalisée par imprégnation à sec.\n<CLM>\1\tProcédé selon l'une quelconque des revendications 2 à 3, dans lequel l'étape iv) est réalisée en présence d'un gaz réducteur à une température comprise entre 120 5 et 500°C, pendant une durée comprise entre 2 et 40 heures.\n<CLM>\1\tProcédé selon l'une quelconque des revendications 1 à 4, dans lequel le métal du groupe VIII est choisi parmi le nickel, le cobalt et le fer.\n<CLM>\1\tProcédé selon l'une quelconque des revendications 2 à 5, dans lequel l'étape i) est réalisée par imprégnation d'une solution colloïdale de l'au moins un précurseur 10 catalytique comprenant au moins un métal du groupe VIII, sous forme oxydée.\n<CLM>\1\tProcédé selon l'une quelconque des revendications 2 à 5, dans lequel l'étape i) est réalisée par imprégnation d'une solution colloïdale de l'au moins un précurseur catalytique comprenant au moins un métal du groupe VIII, sous forme réduite.\n<CLM>\1\tProcédé selon l'une quelconque des revendications 1 à 7, dans lequel ledit précurseur 15 catalytique comprenant au moins un métal du groupe VIB est choisi parmi les polyoxométallates répondant à la formule (HhXxMmOy)q- dans laquelle H est l'hydrogène, X est un élément choisi parmi le phosphore (P), le silicium (Si), le bore (B), le nickel (Ni) et le cobalt (Co), M est un ou plusieurs métal(aux) choisi(s) parmi le molybdène (Mo), le tungstène (W), le nickel (Ni) et le cobalt (Co), 0 étant l'oxygène, h étant un entier 20 compris entre 0 et 12, x étant un entier compris entre 0 et 4, m étant un entier égal à 5, 6, 7, 8, 9, 10, 11, 12 et 18, y étant un entier compris entre 17 et 72 et q étant un entier compris entre 1 et 20, étant entendu que M n'est pas un atome de nickel ou un atome de cobalt seul.\n<CLM>\1\tProcédé selon la revendication 8, dans lequel x =\n<CLM>\1\t25\n<CLM>\1\tProcédé selon les revendication 8 ou 9, dans lequel les m atomes M sont soit uniquement des atomes de molybdène (Mo), soit uniquement des atomes de tungstène (W), soit un mélange d'atomes de molybdène (Mo) et de cobalt (Co), soit un mélange d'atomes de molybdène (Mo) et de nickel (Ni), soit un mélange d'atomes de tungstène (W) et de nickel (Ni). 34\n<CLM>\1\tProcédé selon les revendications 8 ou 9, dans lequel les m atomes M sont soit un mélange d'atomes de nickel (Ni), de molybdène (Mo) et de tungstène (W), soit un mélange d'atomes de cobalt (Co), de molybdène (Mo) et de tungstène (W).\n<CLM>\1\tProcédé selon l'une quelconque des revendications 1 à 11, dans lequel on réalise une 5 étape c) de maturation à une température comprise entre 17 et 50°C pendant 30 minutes à 24 heures en atmosphère exempte d02.\n<CLM>\1\tProcédé selon l'une quelconque des revendications 1 à 12, dans lequel l'étape d) de séchage est réalisée à une température inférieure ou égale à 120°C, en atmosphère exempte d02. 10\n<CLM>\1\tProcédé selon l'une quelconque des revendications 1 à 13, dans lequel le support poreux comprenant au moins un oxyde réfractaire est choisi parmi les alumines de transition, les alumines dopées, de préférence au phosphore, au bore et/ou au fluor, la silicalite et les silices, les aluminosilicates, de préférence amorphes ou partiellement cristallisés, les tamis moléculaires cristallisés non zéolithiques tels que les 15 silicoaluminophosphates, les aluminophosphates, les ferrosilicates, les silicoaluminates de titane, les borosilicates, les chromosilicates et les aluminophosphates de métaux de transition, seuls ou en mélange.\n<CLM>\1\tProcédé d'hydrotraitement ou d'hydrocraquage d'une charge hydrocarbonée en présence d'hydrogène et d'un catalyseur obtenu par le procédé selon l'une quelconque 20 des revendications 1 à 14 mis en oeuvre à une température comprise entre 180 et 450°C, une pression comprise entre 0,5 et 30 MPa une vitesse volumique horaire (V.V.H.) comprise entre 0,1 et 20 1-1-1, et dans lequel la quantité d'hydrogène introduite est telle que le rapport volumétrique d'hydrogène par litre d'hydrocarbure est compris entre 50 et 5 000 NI/1.